(57)【特許請求の範囲】
【請求項１】
メタキシリレンジアミンを７０モル％以上含むジアミン成分と、炭素数４〜１２のα，ω−直鎖脂肪族ジカルボン酸と芳香族ジカルボン酸とのモル比率が９７：３〜９０：１０のジカルボン酸成分とを重縮合して得られるポリアミド樹脂１００質量部と、結晶化促進剤０．０１〜２質量部とを含有するポリアミド樹脂組成物を含む材料をダイレクトブローにより金型内で膨らませる工程、及び当該材料を、ダイレクトブロー直後から０〜６０℃に温調された当該金型内で、当該ポリアミド樹脂組成物の１６０℃定温における降温半結晶化時間の３０％以上の時間保持する工程を含む、容器の製造方法。
【請求項２】
前記芳香族ジカルボン酸が、イソフタル酸、テレフタル酸及び２，６−ナフタレンジカルボン酸からなる群から選ばれる１種以上である、請求項１に記載の容器の製造方法。
【請求項３】
前記ポリアミド樹脂組成物の示差走査熱量測定における昇温時の結晶化に起因するピーク温度が１６０℃以下である、請求項１又は２に記載の容器の製造方法。
【請求項４】
前記容器が多層容器であり、当該多層容器の少なくとも１層が前記ポリアミド樹脂組成物を含む材料からなる層となるように、当該ポリアミド樹脂組成物を含む材料をダイレクトブローする、請求項１〜３のいずれかに記載の容器の製造方法。
【請求項５】
前記多層容器の前記ポリアミド樹脂組成物を含む材料からなる層以外の少なくとも１層がポリオレフィン樹脂を含む材料からなる層である、請求項４に記載の容器の製造方法。
【請求項６】
前記ポリアミド樹脂組成物を含む材料からなる層が、容器の内面に配されるように、当該ポリアミド樹脂組成物を含む材料をダイレクトブローする、請求項４又は５に記載の容器の製造方法。
【発明の詳細な説明】
【技術分野】
【０００１】
本発明は、容器の製造方法に関し、詳しくは、メタキシリレンジアミンと脂肪族ジカルボン酸及び芳香族ジカルボン酸とを共重合して得られるポリアミド樹脂組成物を含む材料からなる容器の製造方法に関する。
【背景技術】
【０００２】
ポリアミド樹脂は、優れた機械的性能を有することから、自動車や電気電子部品などの射出成形物用の材料として幅広く利用されている。また、食品、飲料、薬品、電子部品等の包装資材としても利用されており、なかでもキシリレンジアミンと脂肪族ジカルボン酸との重縮合反応から得られるポリアミド（ＭＸナイロン）、特にメタキシリレンジアミンとアジピン酸から得られるポリアミド（ポリアミドＭＸＤ６）は、酸素、炭酸ガス等のガス状物質に対する低い透過性を示すことから、ガスバリア材料としてフィルム、ボトル等の成形物に利用されている。【０００３】
近年、燃料保存用容器として、軽量化、防錆処理不要化、形状の自由度向上、加工工数の削減や製造の全自動化などの面から、ダイレクトブロー成形などからなる樹脂製燃料用容器が注目され、金属製燃料用容器からの代替が進んでいる。しかし、用いられるポリオレフィン（特に、高密度ポリエチレン）は、機械的強度、成形加工性、経済性に優れるものの、燃料に対するバリア性能（以下、「燃料バリア性」ということがある。）が乏しいため、燃料透過量に対する規制に対応できなくなっている。【０００４】
そのため、容器の内面をフッ素処理する方法や、燃料バリア性のあるポリアミド樹脂やエチレン−ビニルアルコール共重合体などを燃料バリア層としてポリエチレン層の間に中間層として設けた多層容器などが提案されている（例えば、特許文献１〜５参照）。これらのうち、フッ素処理は、有害ガス取り扱い上の安全性確保や、処理後の回収方法などが問題となり現在はほとんど使用されていない。多層容器の場合は、燃料バリア層を設けることにより燃料の透過量はある程度減らすことができるものの、燃料に対するバリア性は完全ではない。燃料バリア層の厚みを厚くすると、衝突時の衝撃吸収が低下したり、重量の増加やコスト高になるなどの課題があり、今後ますます強化される規制に十分に応えていくことが困難であった。
また、ガソリンにエタノール等を添加することにより、化石燃料の使用量を減らし二酸化炭素の排出量を削減できるため、エタノールを燃料として利用する検討が進められているが、ナイロン６やエチレン−ビニルアルコール共重合体などは、アルコール類に対するバリア性が劣る。そこで、アルコールを含有する燃料のバリア性能を高めた材料が望まれている。【０００５】
ところで、燃料などの用途に用いられる容器は、通常、ダイレクトブロー法により成形されるが、上記した従来の燃料バリア材は耐熱性が劣るため、樹脂温度の上昇や樹脂の滞留によって、ゲルが生じやすくなり、生産条件が制限される。また、成形時に生じるバリのリサイクルや、装置を稼動及び停止する際に熱安定性に優れる樹脂に切り替える必要があるなど、生産性や材料の有効利用に問題を有している。特に、ダイレクトブロー法では、樹脂の溶融粘度が低いとドローダウンが生じ、得られた製品の厚みが薄すぎたり、偏肉等の不具合が生じる。また、成形温度が高すぎると外層に用いられるポリオレフィンの溶融粘度が低下し、ドローダウンが生じるため好ましくない。【０００６】
燃料バリア性のあるポリアミド樹脂を中間層として有する材料をダイレクトブロー法で成形して得られる多層の燃料容器では、成形時にできるピンチオフ部に燃料バリア材料が入らず、このピンチオフ部から燃料が透過し、燃料バリア性が低下するといった問題がある。そこで、昨今、ポリアミド樹脂を内層に用いた多層の燃料容器やポリアミド樹脂とポリオレフィンとをブレンドした燃料容器の開発も進められている。これらの燃料容器では、燃料バリア性のあるポリアミド樹脂と燃料とが接液するため、燃料バリア性を高く維持できる。【０００７】
また、特許文献６には、メタキシリレンジアミンと脂肪族ジカルボン酸及びナフタレンジカルボン酸を共重合したポリアミド樹脂が記載されており、このポリアミド樹脂は、燃料バリア性に優れている旨が記載されている。
さらに、特許文献７には、メタキシリレンジアミンと脂肪族ジカルボン酸及びイソフタル酸を共重合した重合体を１〜３０重量％の水の存在下、かつ、７０〜１２０℃で０．５〜４時間維持することにより結晶化し、不活性ガス雰囲気中等で（重合体の融点−５０℃）〜（重合体の融点−１０℃）の温度で１〜１２時間加熱処理することにより、燃料バリア性、特にアルコールに対するバリア性に優れているポリアミド樹脂が得られる旨が記載されている。
【先行技術文献】
【特許文献】
【０００８】
【特許文献１】特開平３−３２８１５号公報
【特許文献２】特開平５−３４５３４９号公報
【特許文献３】特開平６−３４００３３号公報
【特許文献４】特開平９−２９９０４号公報
【特許文献５】特開２００１−９７０５３号公報
【特許文献６】特開２００５−３１４４８７号公報
【特許文献７】特開２００６−４５５２８号公報
【発明の概要】
【発明が解決しようとする課題】
【０００９】
しかしながら、特許文献６に記載のポリアミド樹脂は、燃料バリア性は高くなるものの、ナフタレンジカルボン酸の共重合割合が高いため、ポリアミド樹脂が非晶化しすぎてしまい、耐エタノール性が十分でないことがわかった。すなわち、このポリアミド樹脂の耐エタノール性が向上しないのは、ポリアミド樹脂の結晶化度が低いことがその原因の一つであることがわかった。
また、上記したように、容器は、通常、ダイレクトブロー法により成形されるが、ダイレクトブロー法により容器を製造する場合、生産性の観点から、金型に接触している樹脂等が硬化すれば、すぐに金型を開いて容器を取り出している。
そこで、メタキシリレンジアミンと脂肪族ジカルボン酸及びナフタレンジカルボン酸を共重合したポリアミド樹脂をダイレクトブロー成形装置の金型内で長時間保持することにより、ポリアミド樹脂の結晶化度を向上させることが考えられるが、結晶化度を高めるために、ダイレクトブローされたポリアミド樹脂を金型内で長時間保持したのでは、生産性が低下してしまい現実の生産に採用することができるものではなかった。
さらに、特許文献７に記載の結晶化させたポリアミド樹脂を材料として用いても、ダイレクトブロー法により容器を製造する場合、成形可能な程度にポリアミド樹脂の粘度を下げる必要があり、ブロー成形中にポリアミド樹脂の結晶化度が低下し、得られる容器の耐エタノール性及び燃料バリア性が低下する場合がある。【００１０】
本発明の課題は、メタキシリレンジアミンと脂肪族ジカルボン酸及び芳香族ジカルボン酸とを共重合して得られるポリアミド樹脂を用いて、耐エタノール性及び燃料バリア性に優れた容器を効率よく製造する方法を提供することにある。
【課題を解決するための手段】
【００１１】
本発明は、以下の容器の製造方法を提供する。
（１）  メタキシリレンジアミンを７０モル％以上含むジアミン成分と、炭素数４〜１２のα，ω−直鎖脂肪族ジカルボン酸と芳香族ジカルボン酸とのモル比率が９７：３〜９０：１０のジカルボン酸成分とを重縮合して得られるポリアミド樹脂１００質量部と、結晶化促進剤０．０１〜２質量部とを含有するポリアミド樹脂組成物を含む材料をダイレクトブローにより金型内で膨らませる工程、及び当該材料を、ダイレクトブロー直後から０〜６０℃に温調された当該金型内で、当該ポリアミド樹脂組成物の１６０℃定温における降温半結晶化時間の３０％以上の時間保持する工程を含む、容器の製造方法。
（２）  前記芳香族ジカルボン酸が、イソフタル酸、テレフタル酸及び２，６−ナフタレンジカルボン酸からなる群から選ばれる１種以上である、上記（１）に記載の容器の製造方法。
（３）  前記ポリアミド樹脂組成物の示差走査熱量測定における昇温時の結晶化に起因するピーク温度が１６０℃以下である、上記（１）又は（２）に記載の容器の製造方法。
（４）  前記容器が多層容器であり、当該多層容器の少なくとも１層が前記ポリアミド樹脂組成物を含む材料からなる層となるように、当該ポリアミド樹脂組成物を含む材料をダイレクトブローする、上記（１）〜（３）のいずれかに記載の容器の製造方法。
（５）  前記多層容器の前記ポリアミド樹脂組成物を含む材料からなる層以外の少なくとも１層がポリオレフィン樹脂を含む材料からなる層である、上記（４）に記載の容器の製造方法。
（６）  前記ポリアミド樹脂組成物を含む材料からなる層が、容器の内面に配されるように、当該ポリアミド樹脂組成物を含む材料をダイレクトブローする、上記（４）又は（５）に記載の容器の製造方法。
【発明の効果】
【００１２】
本発明によれば、メタキシリレンジアミンと脂肪族ジカルボン酸及び芳香族ジカルボン酸とを共重合して得られるポリアミド樹脂の結晶化度を高めて、耐エタノール性及び燃料バリア性に優れた容器を効率よく製造することができる。
【発明を実施するための形態】
【００１３】
本発明は、メタキシリレンジアミンを７０モル％以上含むジアミン成分と、炭素数４〜１２のα，ω−直鎖脂肪族ジカルボン酸と芳香族ジカルボン酸とのモル比率が９７：３〜９０：１０のジカルボン酸成分とを重縮合して得られるポリアミド樹脂１００質量部と、結晶化促進剤０．０１〜２質量部とを含有するポリアミド樹脂組成物を含む材料をダイレクトブローにより金型内で膨らませる工程、及び当該材料を、ダイレクトブロー直後から０〜６０℃に温調された当該金型内で、当該ポリアミド樹脂組成物の１６０℃定温における降温半結晶化時間の３０％以上の時間保持する工程を含む、容器の製造方法である。
【００１４】
本発明者らは、ジカルボン酸中の芳香族ジカルボン酸の含有量を少なくし、結晶化促進剤を用いたポリアミド樹脂組成物を含む材料を、ダイレクトブロー直後から０〜６０℃に温調された金型内で、ポリアミド樹脂組成物の１６０℃定温における降温半結晶化時間の３０％以上の時間保持することで、ポリアミド樹脂の結晶化度を高めて、耐エタノール性及び燃料バリア性に優れた容器を効率よく製造することができることを見出した。本発明は、このような知見に基づき完成するに至ったものである。
【００１５】
本発明に用いられるポリアミド樹脂は、メタキシリレンジアミンを７０モル％以上含むジアミン成分と、炭素数４〜１２のα，ω−直鎖脂肪族ジカルボン酸と芳香族ジカルボン酸とのモル比率が９７：３〜９０：１０のジカルボン酸成分とを重縮合して得られる。
【００１６】
本発明では、ジアミン成分としてメタキシリレンジアミンを用いるが、これ以外のジアミン成分を用いることもでき、例えば、パラキシリレンジアミン、パラフェニレンジアミン、１，３−ビス（アミノメチル）シクロヘキサン、１，４−ビス（アミノメチル）シクロヘキサン、テトラメチレンジアミン、ペンタメチレンジアミン、オクタメチレンジアミン、ノナンメチレンジアミン等を用いることができる。
ジアミン成分中のメタキシリレンジアミンの含有量は、燃料バリア性の観点から、７０モル％以上であり、好ましくは７５モル％以上、より好ましくは８５モル％以上、さらに好ましくは９０モル％以上であり、その上限は１００モル％である。
【００１７】
本発明では、ジカルボン酸成分として、炭素数４〜１２のα，ω−直鎖脂肪族ジカルボン酸と、耐エタノール性を高めるための成分である芳香族ジカルボン酸を用いる。
この炭素数４〜１２のα，ω−直鎖脂肪族ジカルボン酸の例としては、コハク酸、グルタル酸、ピメリン酸、スベリン酸、アゼライン酸、アジピン酸、セバシン酸、ウンデカン二酸、ドデカン二酸等の脂肪族ジカルボン酸が例示できるが、これらの中でもアジピン酸が好ましい。
【００１８】
芳香族ジカルボン酸の例としては、イソフタル酸、テレフタル酸、ナフタレンジカルボン酸、ビフェニルジカルボン酸等が例示できる。ナフタレンジカルボン酸としては、例えば、１，２−ナフタレンジカルボン酸、１，３−ナフタレンジカルボン酸、１，４−ナフタレンジカルボン酸、１，５−ナフタレンジカルボン酸、１，６−ナフタレンジカルボン酸、１，７−ナフタレンジカルボン酸、１，８−ナフタレンジカルボン酸、２，３−ナフタレンジカルボン酸、２，７−ナフタレンジカルボン酸といった異性体を用いることができる。これらのナフタレンジカルボン酸は共重合してもよい。
特に、燃料バリア性を高めるという観点からは、芳香族環をもつジアミンや芳香族環をもつジカルボン酸を多く共重合することが好ましい。
本発明では、芳香族ジカルボン酸としては、イソフタル酸、テレフタル酸及び２，６−ナフタレンジカルボン酸からなる群から選ばれる１種以上が好ましい。
【００１９】
ポリアミド樹脂の形成の際に上記以外のポリアミド形成成分を含有させることは特に限定されない。そのようなポリアミド形成成分としては、例えば、カプロラクタム、バレロラクタム、ラウロラクタム、ウンデカラクタム等のラクタムや、１１−アミノウンデカン酸、１２−アミノドデカン酸等のアミノカルボン酸等を例示できる。
【００２０】
一般に、メタキシリレンジアミン及び炭素数４〜１２のα，ω−直鎖脂肪族ジカルボン酸に、芳香族ジカルボン酸などの成分を加えて共重合させると、得られるポリアミド樹脂は非晶化する傾向にある。ポリアミド樹脂が非晶化すると、耐エタノール性が悪化するため、ポリアミド樹脂は、ある程度の結晶化度を保持する必要がある。
本発明では、ポリアミド樹脂の結晶化度を保持する観点から、芳香族ジカルボン酸の含有量を少なくし、炭素数４〜１２のα，ω−直鎖脂肪族ジカルボン酸と芳香族ジカルボン酸とのモル比率（α，ω−直鎖脂肪族ジカルボン酸：芳香族ジカルボン酸）は、耐エタノール性及び燃料バリア性の観点から９７：３〜９０：１０である。このモル比率より芳香族ジカルボン酸の含有量を少なくすると、燃料バリア性に優れたポリアミド樹脂が得られにくくなり、このモル比率より芳香族ジカルボン酸の含有量を多くすると、ポリアミド樹脂の結晶化度が低くなり、耐エタノール性に優れたポリアミド樹脂が得られにくくなる。
【００２１】
ポリアミド樹脂の製造方法としては、リン原子含有化合物を添加して溶融重縮合（溶融重合）する方法が好ましく、リン原子含有化合物は溶融重縮合の段階で添加することが好ましい。例えば、容器の材料として利用可能な重合度まで重縮合を進めようとすると熱履歴が増大してポリアミド樹脂のゲル化、着色を招くおそれがある。これに対し、溶融重縮合の段階で系内にリン原子含有化合物を存在させることで、得られるポリアミドが黄色に着色することを防ぐことができ、さらにはアミド化反応速度の低下を防ぐことができる。
溶融重縮合法としては、例えば、リン原子含有化合物の存在下、ジアミン成分とジカルボン酸成分からなるナイロン塩を水の存在下に、加圧下で昇温し、加えた水および縮合水を除きながら溶融状態で重合させる方法がある。また、ジアミン成分を溶融状態のジカルボン酸成分に直接加えて重縮合する方法もある。この場合、反応系を均一な液状態に保つために、ジアミン成分をジカルボン酸成分に連続的に加え、その間、反応温度が生成するオリゴアミドおよびポリアミドの融点よりも下回らないように反応系を昇温しつつ、重縮合を進めることが好ましい。
【００２２】
本発明のポリアミド樹脂の重縮合系内に添加されるリン原子含有化合物としては、特に限定されず、例えば、ジメチルホスフィン酸、フェニルメチルホスフィン酸、次亜リン酸、次亜リン酸ナトリウム、次亜リン酸カリウム、次亜リン酸リチウム、次亜リン酸エチル、フェニル亜ホスホン酸、フェニル亜ホスホン酸ナトリウム、フェニル亜ホスホン酸カリウム、フェニル亜ホスホン酸リチウム、フェニル亜ホスホン酸エチル、フェニルホスホン酸、エチルホスホン酸、フェニルホスホン酸ナトリウム、フェニルホスホン酸カリウム、フェニルホスホン酸リチウム、フェニルホスホン酸ジエチル、エチルホスホン酸ナトリウム、エチルホスホン酸カリウム、亜リン酸、亜リン酸水素ナトリウム、亜リン酸ナトリウム、亜リン酸トリエチル、亜リン酸トリフェニル、ピロ亜リン酸等が挙げられ、これらの中でも特に次亜リン酸ナトリウム、次亜リン酸カリウム、次亜リン酸リチウム等の次亜リン酸金属塩がアミド化反応を促進する効果が高く、かつ着色防止効果にも優れるため好ましく用いられ、特に次亜リン酸ナトリウムが好ましい。
本発明のポリアミド樹脂の重縮合系内に添加するリン原子含有化合物の添加量は、ポリアミド樹脂中のリン原子濃度換算で５０〜４００質量ｐｐｍであることが好ましく、より好ましくは６０〜３５０質量ｐｐｍであり、さらに好ましくは７０〜３００質量ｐｐｍである。
【００２３】
また、ポリアミド樹脂の重縮合系内には、リン原子含有化合物と併用してアルカリ金属化合物を添加することが好ましい。重縮合中のポリアミドの着色を防止するためにはリン原子含有化合物を十分な量存在させる必要があるが、場合によってはポリアミドのゲル化を招くおそれがあるため、アミド化反応速度を調整するためにもアルカリ金属化合物を共存させることが好ましい。アルカリ金属化合物としては、アルカリ金属水酸化物やアルカリ金属酢酸塩が好ましい。アルカリ金属水酸化物としては、水酸化リチウム、水酸化ナトリウム、水酸化カリウム、水酸化ルビジウム、水酸化セシウムが挙げられ、アルカリ金属酢酸塩としては、酢酸リチウム、酢酸ナトリウム、酢酸カリウム、酢酸ルビジウム、酢酸セシウムが挙げられるが、これらの化合物に限定されることなく用いることができる。
【００２４】
上記した溶融重縮合で得られたポリアミド樹脂は一旦取り出され、ペレット化された後、乾燥する。さらに、重合度を高めるためにポリアミド樹脂を固相重合してもよい。乾燥乃至固相重合で用いられる加熱装置としては、連続式の加熱乾燥装置やタンブルドライヤー、コニカルドライヤー、ロータリードライヤー等と称される回転ドラム式の加熱装置およびナウタミキサーと称される内部に回転翼を備えた円錐型の加熱装置が好適に使用できるが、これらに限定されることなく公知の方法、装置を使用することができる。特にポリアミド樹脂の固相重合を行う場合は、上述の装置の中で、系内を密閉化でき、着色の原因となる酸素を除去した状態で重縮合を進めやすい回分式加熱装置が好ましく用いられる。
【００２５】
上述の溶融重縮合等の工程を経て得られるポリアミド樹脂は着色が少なく、ゲルの少ないものである。本発明では、成形品の着色の観点から、ＪＩＳ−Ｋ−７１０５の色差試験におけるｂ*値が好ましくは３以下、より好ましくは２以下、さらに好ましくは１以下のポリアミド樹脂が用いられる。
ｂ*値を３以下にするためには、例えば、ポリアミド樹脂の重縮合系内にリン原子含有化合物をポリアミド樹脂中のリン原子濃度換算で５０〜４００質量ｐｐｍ添加することで、ｂ*値低下を抑えることが可能である。また、溶融重合工程中のポリアミドへの伝熱が局所的にならないような適切な形状の撹拌翼を用いたりすればよい。
【００２６】
本発明に用いられるポリアミド樹脂組成物は、ポリアミド樹脂の結晶化度を高める観点並びに耐エタノール性及び燃料バリア性の向上の観点から、前記ポリアミド樹脂と結晶化促進剤とを含有する。
本発明で用いられる結晶化促進剤は、無機系又は有機系の結晶化促進剤のいずれであってもよい。２種以上の結晶化促進剤を併用してもよい。
無機系の結晶化促進剤としては、ガラス充填剤（ガラス繊維、粉砕ガラス繊維（ミルドファイバー）、ガラスフレーク、ガラスビーズ等）、ケイ酸カルシウム系充填材（ワラストナイト等）、マイカ、タルク（粉状タルクやロジンをバインダーとした顆粒状タルク等）、カオリン、チタン酸カリウムウィスカー、窒化ホウ素、層状珪酸塩等のクレイやナノフィラー、炭素繊維等がある。無機系の結晶化促進剤の最大径は０．０１〜５μｍであることが好ましい。特に、粒子径が３．０μｍ以下の粉状タルクが好ましく、粒子径１．５〜３．０μｍ程度の粉状タルクがより好ましく、粒子径が２．０μｍ以下の粉状タルクが特に好ましい。また、この粉状タルクにロジンをバインダーとした顆粒状のタルクは、ポリアミド樹脂中での分散状態が良好であるため、特に好ましい。
また、有機系の結晶化促進剤としては、通常熱可塑性樹脂に用いられるものでよく、２分子膜からなるマイクロレベルからナノレベルサイズのカプセル内に核剤成分等を添加した２分子膜からなるカプセル、ベンジリデンソルビトール系やリン系の透明化結晶核剤、ロジンアミド系のゲル化剤等があり、特に、ビス（ベンジリデン）ソルビトール系結晶化核剤が好ましい。
結晶化促進剤の含有量は、ポリアミド樹脂１００質量部に対して、０．０１〜２質量部である。０．０１質量部未満では、結晶化促進剤を含有させた効果が少なく、２質量部を超えて含有させてもポリアミド樹脂の結晶化度を高める効果が大きくならず、結晶化核剤の種類によっては、成形時の溶融粘度の低下や、成形品の透明性が悪化するので好ましくない。特に好ましい含有量は、０．１〜１質量部である。
【００２７】
本発明では、上記の結晶化促進剤を用いることで、示差走査熱量測定における結晶化に起因する発熱ピーク（熱量Ａ）及び融解に起因する吸熱ピーク（熱量Ｂ）を用いて次式（１）から求められる結晶化度を５％以上に制御することができ、ポリアミド樹脂組成物は耐エタノール性及び燃料バリア性に優れる。
結晶化度＝（（熱量Ｂ）−（熱量Ａ））／熱量Ｃ×１００（％）  （１）
ここで、熱量Ｃは結晶融解熱であり、その値は１５１Ｊ／ｇである。また、熱量は絶対値で示される。
【００２８】
本発明に用いられるポリアミド樹脂組成物は、示差走査熱量測定における昇温時の結晶化に起因するピーク温度（結晶化ピーク温度）が好ましくは１６０℃以下であり、より好ましくは１４０〜１６０℃である。昇温時の結晶化に起因するピーク温度が低ければ、結晶性を持ち合わせると共に結晶化速度が速いことを示すが、１６０℃以下であれば、耐エタノール性を発揮できる結晶化度を保持することができる。結晶化速度が速ければ、ダイレクトブローボトルなどの成形体として本発明のポリアミド樹脂組成物を用いた場合に、金型での保持時間を短くできるため、生産性を損なわない。
【００２９】
ポリアミド樹脂に結晶化促進剤を含有させる方法は、例えば、ポリアミド樹脂に結晶化促進剤をブレンドして、押出機にて押出し、ポリアミド樹脂に結晶化促進剤が均一に分散されたポリアミド樹脂組成物（フィルム）を製造することができる。
本発明に用いられるポリアミド樹脂組成物は、本発明の効果を損なわない範囲で艶消剤、耐熱安定剤、耐候安定剤、紫外線吸収剤、可塑剤、難燃剤、帯電防止剤、着色防止剤、ゲル化防止剤等の添加剤等を必要に応じて含有してもよい。
【００３０】
本発明に用いられるポリアミド樹脂組成物の成形性の指標としては、ポリマーの重合度があり、ポリマーの重合度を求める手段の一つとして、相対粘度を測定する方法がある。
本発明に用いられるポリアミド樹脂組成物の相対粘度は、成形加工性の観点から、好ましくは１．５〜４．２、より好ましくは１．７〜４．０、さらに好ましくは２．０〜３．８である。
なお、ここで言う相対粘度は、ポリアミド樹脂０．２ｇを９６％硫酸１００ｍｌに溶解し、キャノンフェンスケ型粘度計にて２５℃で測定した落下時間（ｔ）と、同様に測定した９６％硫酸そのものの落下時間（ｔ０）の比であり、次式（２）から求められる。
相対粘度＝ｔ／ｔ０                            （２）
【００３１】
本発明に用いられるポリアミド樹脂組成物において、上述した特定のポリアミド樹脂と、他のポリアミド樹脂とをブレンドしてもよい。そのような他のポリアミド樹脂としては、ポリアミド４、ポリアミド６、ポリアミド１０、ポリアミド１１、ポリアミド１２、ポリアミド４，６、ポリアミド６，６、ポリアミド６，１０、ポリアミド６ＩＴ（ポリヘキサメチレンイソフタルアミド／ポリヘキサメチレンテレフタルアミドコポリマー）、ポリアミド６Ｉ（ポリヘキサメチレンイソフタルアミド）、ポリアミド６Ｔ（ポリヘキサメチレンテレフタルアミド）、ポリアミド９Ｔ（ポリノナメチレンテレフタルアミド）、ポリアミドＭＸＤ６（ポリメタキシリレンアジパミド）、ポリアミド１，３−ＢＡＣ６（ポリ（シクロヘキサン−１，３−ジメチレン）アジパミド）、ポリアミド１，４−ＢＡＣ６（ポリ（シクロヘキサン−１，４−ジメチレン）アジパミド）、ポリアミドＭＸＤ１０（ポリメタキシリレンセバカミド）、ポリアミドＰＸＤ１０（ポリパラキシリレンセバカミド）、ポリアミドＭＰ６（ポリメタキシリレンアジパミド／ポリパラキシリレンアジパミドコポリマー）などを例示することができる。これらのポリアミドを、上述した特定のポリアミド樹脂とブレンドすることで、溶融粘度を調整し、ドローダウン等による偏肉などの成形不良を避けることができる。
【００３２】
また、本発明において、容器を製造するために用いられる材料としては、ポリアミド樹脂組成物と、ポリオレフィン樹脂、ポリスチレン樹脂、ポリエステル樹脂、ポリカーボネート樹脂等の熱可塑性樹脂とを混合して用いてもよい。ポリオレフィン樹脂としては、直鎖状低密度ポリエチレン樹脂、低密度ポリエチレン樹脂、中密度ポリエチレン樹脂、高密度ポリエチレン樹脂、超高分子量高密度ポリエチレン樹脂、ポリプロピレン樹脂、あるいはエチレン、プロピレン、ブテン等から選ばれる２種類以上のオレフィンの共重合体からなる樹脂、およびそれらの混合体が例示できる。
また、ポリアミド樹脂組成物と熱可塑性樹脂とを混合する場合、相溶化材として接着性樹脂や不飽和カルボン酸またはその無水物で変性されたオレフィンおよび／またはスチレン系共重合体を用いることが好ましい。また、ポリアミド樹脂や熱可塑性樹脂の粘度及び添加量を調整し、ポリアミド樹脂の含有量が連続的に変化するような連続層を形成するような分散状態をとることが望ましい。混合する方法は、公知の方法であればよく、樹脂ペレット同士をドライブレンドし押出機にて分散を行う方法、樹脂粉末混合し押出機にて分散を行う方法、ミキサーを用いて分散を行う方法などが挙げられるが、特に限定するものではない。
【００３３】
本発明の製造方法によれば、前記ポリアミド樹脂組成物を含む材料からなる単層の容器、並びに前記ポリアミド樹脂組成物を含む材料からなる層と他の熱可塑性樹脂を含む材料からなる層を有する多層容器を製造することができる。
多層容器を製造する場合、前記ポリアミド樹脂組成物を含む材料からなる層以外の層に使用される熱可塑性樹脂は、上記例示したポリオレフィン樹脂、ポリスチレン樹脂、ポリエステル樹脂、ポリカーボネート樹脂およびポリアミド樹脂等の熱可塑性樹脂、並びに上記例示した他のポリアミド樹脂等が挙げられる。熱可塑性樹脂の中でも、超高分子量高密度ポリエチレン樹脂が、中空成形時のドローダウン防止、耐衝撃性、耐燃料膨潤性、耐水性に優れるため好ましく用いられる。また、上記した熱可塑性樹脂は、互いに混合したり、エラストマー等の他の樹脂と混合したりしてもよく、例えば、カーボンブラックや難燃剤等の他の添加剤と混合して使用することが可能である。
【００３４】
本発明の方法は、前記ポリアミド樹脂組成物を含む材料をダイレクトブローにより金型内で膨らませる工程を有する。当該工程では、具体的には、押出機を用いて前記ポリアミド樹脂組成物を含む材料からなる円筒状パリソンを形成し、該パリソンをチューブ状に押出し、該パリソンを金型で挟み高圧の空気等をブローして該パリソンを膨らませてボトル状、チューブ状、タンク状等の容器の形状に成形することが好ましい。
多層容器の場合は、円筒ダイを用い、前記ポリアミド樹脂組成物を含む材料からなる燃料バリア層と、ポリオレフィン樹脂等の熱可塑性樹脂層とが積層してなるボトル状、チューブ状、タンク状等の多層容器の形状に成形することが好ましい。
【００３５】
また、本発明の方法は、前記ポリアミド樹脂組成物を含む材料をダイレクトブロー法により容器を製造する際、前記材料を、ダイレクトブロー直後から０〜６０℃に温調された前記金型内で、前記ポリアミド樹脂組成物の１６０℃定温における降温半結晶化時間の３０％以上の時間保持する工程を有する。前記結晶化促進剤の使用に加えてこの保持工程を行うことで、ポリアミド樹脂の結晶化度を短時間で高めることができ、容器の収縮などを最小限に抑えるとともに、耐エタノール性及び燃料バリア性に優れた容器を得ることが可能となる。
金型内の温度は、成形外観不良や成形品の収縮が少ない適切な範囲でポリアミド樹脂組成物を含む材料を効率よく冷却することに加えて、耐エタノール性及び燃料バリア性に優れる結晶化度まで高める観点から、０〜６０℃、好ましくは１０〜５０℃、より好ましくは２０〜４０℃に温調される。
【００３６】
また、金型内での保持時間は、ポリアミド樹脂組成物を含む材料の耐エタノール性及び燃料バリア性に優れる結晶化度まで高める観点から、前記ポリアミド樹脂組成物の１６０℃定温における降温半結晶化時間の３０％以上、好ましくは３３％以上、より好ましくは３５％以上の時間である。金型内での保持時間の上限は、材料の種類、容器の厚さなどを考慮して適宜決定されるが、生産性を考慮すると、前記ポリアミド樹脂組成物の１６０℃定温における降温半結晶化時間の１０００％以下、好ましくは、５００％以下、より好ましくは、３００％以下の時間である。
ここで、降温半結晶化時間は、脱偏光強度法によって前記ポリアミド樹脂組成物からなるペレットもしくはフィルムを２６０℃の熱風環境で３分間溶融した後、１６０℃のオイルバスにて結晶化させて、結晶化が１／２進行するまでの時間を表し、半結晶化時間が短いほどその材料は結晶化速度が速いといえる。１６０℃で結晶化させる理由としては、前記ポリアミド樹脂組成物の結晶化速度が最も速い温度であり、測定が簡便であるためである。
【００３７】
本発明により製造される容器の各層の厚さは、多層成形体の形状により異なるが、通常、燃料バリア層の厚さは０．００１〜１ｍｍ、熱可塑性樹脂層の厚さは０．０１〜２０ｍｍの範囲から選択される。
【００３８】
本発明において、多層成形体を構成する各層の間、例えば燃料バリア層と熱可塑性樹脂層との間に、接着性樹脂層（接着層）を設けることができる。該層を構成する接着性の樹脂としては、例えば、ポリオレフィン類からなる熱可塑性樹脂層を接着する場合であれば、マレイン酸、アクリル酸、メタクリル酸、イタコン酸、またはこれらの酸無水物などで変性した、ポリエチレンやポリプロピレン、あるいはエチレン、プロピレン、ブテン類のオレフィン類の共重合体等が使用可能である。また、熱可塑性樹脂層がポリエステルあるいはポリカーボネートからなるものであれば、エチレン−酢酸ビニル系共重合体、エチレン−アクリル酸系共重合体のアルカリまたはアルカリ土類金属架橋体およびエチレン−アクリル酸エステル系共重合体等が例示できるが、特に限定されるものではない。
【００３９】
本発明においては、バリや成形時の不良品を再度溶融し、リサイクル層として多層成形体に導入することも可能である。この場合、強度面から燃料バリア層より外側層に配置することが好適である。
前記ポリアミド樹脂組成物を用いた多層容器の構成の例としては、外側層から高密度ポリエチレン樹脂層／接着剤層／前記ポリアミド樹脂組成物層／接着剤層／高密度ポリエチレン樹脂層などの３種５層構成や、外層側から高密度ポリエチレン樹脂層／リサイクル層／接着剤層／前記ポリアミド樹脂組成物層／接着剤層／リサイクル層／高密度ポリエチレン樹脂組成物層といった４種７層構成や、外層側から高密度ポリエチレン樹脂組成物層／接着剤層／前記ポリアミド樹脂組成物層といったポリアミド樹脂組成物と燃料が接液する３種３層構成などが挙げられるがこれらに限定されるものではない。なお、３種３層構成では、内層に前記ポリアミド樹脂組成物を用いているため、ピンチオフ部でポリアミド樹脂組成物層が切れることがなく、良好な燃料バリア性を保持することが可能である。
【００４０】
なお、前記ポリアミド樹脂組成物とポリオレフィン樹脂との混合樹脂組成物の場合、ポリオレフィン中の本発明のポリアミド樹脂組成物は、島状に分散するよりも、層状に分散している方が燃料バリア性が良好で好ましい。さらに、混合樹脂組成物からなる容器は、単層でも多層でもよく、多層の場合、この混合樹脂組成物からなる層が、どの層でも構わないが、中間層に用いる場合が最も好ましい。
【実施例】
【００４１】
以下に実施例および比較例を示し、本発明を具体的に説明する。なお本発明における評価のための測定は以下の方法によった。
（１）ポリアミド樹脂の相対粘度
ポリアミド樹脂０．２ｇを精秤し、９６％硫酸１００ｍｌに２０〜３０℃で撹拌溶解した。完全に溶解した後、速やかにキャノンフェンスケ型粘度計に溶液５ｍｌを取り、２５℃の恒温漕中で１０分間放置後、落下時間（ｔ）を測定した。また、９６％硫酸そのものの落下時間（ｔ０）も同様に測定した。そして、これらのｔおよびｔ０から下記式（２）により相対粘度を算出した。
相対粘度＝ｔ／ｔ０                            （２）【００４２】
（２）ポリアミド樹脂の反応モル比
ポリアミド樹脂の反応モル比は、まず、ポリアミド樹脂をフェノール／エタノール混合溶媒及び、ベンジルアルコール溶媒にそれぞれ溶解させ、カルボキシル末端基濃度とアミノ末端基濃度を塩酸及び水酸化ナトリウム水溶液の中和滴定により求めた。次に、末端アミノ基濃度及び末端カルボキシル基濃度から次式（３）より算出した。
反応モル比＝（1−18.015×末端アミノ基濃度−73.07×Ａ）／
（1−18.015×末端カルボキシル基濃度＋68.10×Ａ）    （３）
ここで、Ａは、（末端カルボキシル基濃度−末端アミノ基濃度）を表す。【００４３】
（３）ポリアミド樹脂組成物の結晶化度及び融点
示差走査熱量計（（株）島津製作所製、商品名：ＤＳＣ−６０）を用い、昇温速度１０℃／分で窒素気流下にＤＳＣ測定（示差走査熱量測定）を行い、測定中の結晶化に起因するピーク温度（結晶化ピーク温度）及び発熱ピーク（熱量Ａ）と融解に起因するピーク温度（融点）及び吸熱ピーク（熱量Ｂ）から下記式（１）を用いて結晶化度を求めた。なお、結晶融解熱（熱量Ｃ）は１５１Ｊ／ｇとし、熱量Ａ及びＢは絶対値で示される。
結晶化度＝（（熱量Ｂ）−（熱量Ａ））／熱量Ｃ×１００（％）  （１）【００４４】
（４）ポリアミド樹脂組成物の降温半結晶化時間
半結晶化時間測定装置（（株）コタキ製作所製、商品名：ＭＫ７０１）を用い、脱偏光強度法によって１００μｍのポリアミド樹脂組成物のフィルムを５枚重ねたものを２６０℃の熱風環境で３分間溶融した後、１６０℃のオイルバスにて結晶化させたときの結晶化が１／２進行するまでの時間を半結晶化時間として表した。【００４５】
（５）ポリアミド樹脂組成物フィルムの燃料透過係数及び容器（ボトル）の燃料透過率
ポリアミド樹脂に結晶化促進剤をブレンドしたポリアミド樹脂組成物を１５ｍｍ径の２軸押出機に仕込み、設定温度２４０〜２６０℃にて厚み１００μｍのフィルムを作製した。燃料透過試験用の筒状のステンレス容器に燃料（イソオクタン／トルエン／エタノール＝５０／５０／１２ｖｏｌ％）を１０ｍｌ充填し、その上に２枚のパッキンの間に得られたフィルムを直径５５ｍｍの円形に切断したものを挟み、その上から中心部が空洞になっている蓋でしっかりと締め付けた。この燃料透過試験用の容器を逆さまにして、燃料とフィルムが接液する状態で、４０℃／６５％ＲＨに調整した防爆型恒温恒湿槽に放置し、燃料充填容器の重量を適宜測定し、重量変化から、燃料透過率を算出した。５００時間経時試験を実施し、累積の燃料透過率にフィルムの厚みをかけることで、燃料透過係数（ｇ・ｍｍ／（ｍ2・ｄａｙ））を求めた。
また、同様に、製造したダイレクトブローボトルでも、燃料を１００ｍｌ充填し、ポリエチレンとアルミニウムからなるフィルムで口部にアイロンでヒートシールして、５００時間経時試験後の燃料透過率（ｇ／（ｂｏｔｔｌｅ・ｄａｙ））を求めた。【００４６】
（６）ポリアミド樹脂組成物フィルムの強度保持率（耐エタノール性）
幅１０ｍｍ、長さ１００ｍｍ、厚み１００μｍのポリアミド樹脂フィルムをエタノール中に２３℃で一週間浸した後、蒸留水で水洗した。その後、２３℃５０％ＲＨの環境下にて、１週間調湿した後、引張試験機（東洋精機（株）製  ストログラフ  Ｖ１−Ｃ）にて、引張速度５０ｍｍ／ｍｉｎにて引張試験を実施した。得られた引張破断強度とエタノールに浸漬しない場合の引張破断強度から、強度保持率（％）を算出し、これを耐エタノール性の指標とした。【００４７】
実施例１０１
撹拌機、分縮器、冷却器、滴下槽、および窒素ガス導入管を備えたジャケット付きの３Ｌ反応缶に、アジピン酸（ＡＡ）４．７０ｍｏｌ及び高純度イソフタル酸（ＰＩＡ  エイ・ジイ・インタナショナル・ケミカル（株）製）０．３０ｍｏｌを秤量して仕込み、十分窒素置換し、さらに少量の窒素気流下に１６０℃で撹拌混合しながら溶融させスラリー状とした。これに、メタキシリレンジアミン（ＭＸＤＡ）４．９７ｍｏｌを撹拌下に１６０分を要して滴下した。この間、内温は連続的に２５０℃まで上昇させた。メタキシリレンジアミンの滴下とともに留出する水は、分縮器および冷却器を通して系外に除いた。メタキシリレンジアミン滴下終了後、内温を２６０℃まで昇温し、１時間反応を継続した。得られたポリマーは反応缶下部のノズルからストランドとして取り出し、水冷した後ペレット形状に切断し、アジピン酸と高純度イソフタル酸とのモル比が９４：６となるポリアミド樹脂（Ａ１）を得た。得られたポリアミド樹脂（Ａ１）を１４０℃で６時間真空乾燥を行った後、相対粘度、反応モル比の測定を行った。【００４８】
また、２軸押出機により、ポリアミド樹脂（Ａ１）１００質量部に対して粉状タルク（結晶化促進剤；松村産業（株）製、商品名：ＤＧ−５０００）１質量部をドライブレンドしたポリアミド樹脂組成物を用いて、厚さ１００μｍのフィルムを製造した。このフィルムの結晶化ピーク温度、融点、熱量Ａ、熱量Ｂ、結晶化度、降温半結晶化時間、燃料透過係数及び強度保持率を求めた。結果を表１に示す。
さらに、最大３種５層のパリソンの押出しが可能な４０ｍｍ径の単軸押出機３台と円筒ダイ及び２００ｍｌの容器金型からなるダイレクトブローボトル製造機により、外側層から高密度ポリエチレン（ＨＤＰＥ）（日本ポリエチレン（株）製、商品名：ＨＢ３３２Ｒ）からなる層、接着剤（三菱化学（株）製、商品名：モディック  Ｌ５０２）からなる層、最内層の燃料バリア層として、ポリアミド樹脂（Ａ１）１００質量部に対して粉状タルク（結晶化促進剤；松村産業（株）製、商品名：ＤＧ−５０００）１質量部をドライブレンドしたポリアミド樹脂組成物からなる層を有する３種３層のダイレクトブローボトルを製造した。得られたダイレクトブローボトルの容量は２００ｍｌであり総厚みは約１．２ｍｍであり、燃料バリア層厚みは約０．３ｍｍであった。このときの金型温度は３０℃で、金型内での保持時間は７秒（降温半結晶化時間の３６．８％）とした。得られたボトルの燃料透過率を測定した。結果を表１に示す。【００４９】
実施例１０２
ポリアミド樹脂（Ａ１）１００質量部に対してビス（Ｎ−プロピルベンジリデン）ソルビトール系の有機結晶化核剤（Ｍｉｌｌｉｋｅｎ社製、商品名：Ｍｉｌｌａｄ  ＮＸ８０００）０．４質量部をドライブレンドしたポリアミド樹脂組成物を用いたこと以外は、実施例１０１と同様にしてフィルムを作成した。このフィルムの結晶化ピーク温度、融点、熱量Ａ、熱量Ｂ、結晶化度、降温半結晶化時間、燃料透過係数及び強度保持率を求めた。結果を表１に示す。
また、当該ポリアミド樹脂組成物を用いたこと及び金型内での保持時間を２５秒（降温半結晶化時間の３３．３％）に変更したこと以外は、実施例１０１と同様にしてダイレクトブローボトルを製造し、燃料透過率を測定した。結果を表１に示す。【００５０】
実施例１０３
アジピン酸（ＡＡ）の仕込み量を４．５０ｍｏｌに変更し、高純度イソフタル酸（ＰＩＡ  エイ・ジイ・インタナショナル・ケミカル（株）製）の仕込み量を０．５０ｍｏｌに変更したこと以外は実施例１０１と同様にして、アジピン酸と高純度イソフタル酸とのモル比が９０：１０となるポリアミド樹脂（Ａ２）を得た。得られたポリアミド樹脂（Ａ２）を１４０℃で６時間真空乾燥を行った後、相対粘度、反応モル比の測定を行った。
また、ポリアミド樹脂（Ａ１）をポリアミド樹脂（Ａ２）に変更したこと以外は、実施例１０１と同様にしてフィルムを作成した。このフィルムの結晶化ピーク温度、融点、熱量Ａ、熱量Ｂ、結晶化度、降温半結晶化時間、燃料透過係数及び強度保持率を求めた。その結果を表１に示す。
さらに、ポリアミド樹脂（Ａ１）をポリアミド樹脂（Ａ２）に変更したこと及び金型内での保持時間を８秒（降温半結晶化時間の３８．１％）に変更したこと以外は、実施例１０１と同様にしてダイレクトブローボトルを製造し、燃料透過率を測定した。その結果を表１に示す。【００５１】
実施例１０４
有機結晶化核剤の添加量を０．１質量部に変更したこと以外は、実施例１０２と同様にしてフィルムを作成した。このフィルムの結晶化ピーク温度、融点、熱量Ａ、熱量Ｂ、結晶化度、降温半結晶化時間、燃料透過係数及び強度保持率を求めた。その結果を表１に示す。
また、当該ポリアミド樹脂組成物を用いたこと以外は、実施例１０２と同様にしてダイレクトブローボトルを製造し、燃料透過率を測定した。結果を表１に示す。【００５２】
実施例１０５
有機結晶化核剤の添加量を１．８質量部に変更したこと以外は、実施例１０２と同様にしてフィルムを作成した。このフィルムの結晶化ピーク温度、融点、熱量Ａ、熱量Ｂ、結晶化度、降温半結晶化時間、燃料透過係数及び強度保持率を求めた。その結果を表１に示す。
また、当該ポリアミド樹脂組成物を用いたこと以外は、実施例１０２と同様にしてダイレクトブローボトルを製造し、燃料透過率を測定した。結果を表１に示す。【００５３】
実施例１０６
金型温度を５℃に変更したこと以外は実施例１０２と同様にしてダイレクトブローボトルを製造し、燃料透過率を測定した。結果を表１に示す。【００５４】
実施例１０７
金型温度を５５℃に変更したこと以外は実施例１０２と同様にしてダイレクトブローボトルを製造し、燃料透過率を測定した。結果を表１に示す。【００５５】
実施例２０１
高純度イソフタル酸を高純度テレフタル酸（ＰＴＡ  三菱ガス化学（株）製）に変更したこと以外は実施例１０１と同様にして、アジピン酸と高純度テレフタル酸とのモル比が９４：６となるポリアミド樹脂（Ｂ１）を得た。得られたポリアミド樹脂（Ｂ１）を１４０℃で６時間真空乾燥を行った後、相対粘度、反応モル比の測定を行った。【００５６】
また、ポリアミド樹脂（Ａ１）をポリアミド樹脂（Ｂ１）に変更したこと以外は、実施例１０１と同様にしてフィルムを作成した。このフィルムの結晶化ピーク温度、融点、熱量Ａ、熱量Ｂ、結晶化度、降温半結晶化時間、燃料透過係数及び強度保持率を求めた。結果を表２に示す。
さらに、ポリアミド樹脂（Ａ１）をポリアミド樹脂（Ｂ１）に変更したこと及び金型内での保持時間を８秒（降温半結晶化時間の３２．０％）に変更したこと以外は、実施例１０１と同様にしてダイレクトブローボトルを製造し、燃料透過率を測定した。結果を表２に示す。【００５７】
実施例２０２
ポリアミド樹脂（Ｂ１）１００質量部に対して有機結晶化核剤（Ｍｉｌｌｉｋｅｎ社製、商品名：Ｍｉｌｌａｄ  ＮＸ８０００）０．４質量部をドライブレンドしたポリアミド樹脂組成物を用いたこと以外は、実施例２０１と同様にしてフィルムを作成した。このフィルムの結晶化ピーク温度、融点、熱量Ａ、熱量Ｂ、結晶化度、降温半結晶化時間、燃料透過係数及び強度保持率を求めた。結果を表２に示す。
また、当該ポリアミド樹脂組成物を用いたこと及び金型内での保持時間を３０秒（降温半結晶化時間の３１．６％）に変更したこと以外は、実施例２０１と同様にしてダイレクトブローボトルを製造し、燃料透過率を測定した。結果を表２に示す。【００５８】
実施例２０３
アジピン酸（ＡＡ）の仕込み量を４．５０ｍｏｌに変更し、高純度テレフタル酸（ＰＴＡ  三菱ガス化学（株）製）の仕込み量を０．５０ｍｏｌに変更したこと以外は実施例２０１と同様にして、アジピン酸と高純度テレフタル酸とのモル比が９０：１０となるポリアミド樹脂（Ｂ２）を得た。得られたポリアミド樹脂（Ｂ２）を１４０℃で６時間真空乾燥を行った後、相対粘度、反応モル比の測定を行った。
また、ポリアミド樹脂（Ｂ１）をポリアミド樹脂（Ｂ２）に変更したこと以外は、実施例２０１と同様にしてフィルムを作成した。このフィルムの結晶化ピーク温度、融点、熱量Ａ、熱量Ｂ、結晶化度、降温半結晶化時間、燃料透過係数及び強度保持率を求めた。結果を表２に示す。
さらに、ポリアミド樹脂（Ｂ１）をポリアミド樹脂（Ｂ２）に変更したこと及び金型内での保持時間を１５秒（降温半結晶化時間の３７．５％）に変更したこと以外は、実施例２０１と同様にしてダイレクトブローボトルを製造し、燃料透過率を測定した。結果を表２に示す。【００５９】
実施例３０１
高純度イソフタル酸を２，６−ナフタレンジカルボン酸（ＮＤＣＡ）に変更したこと以外は実施例１０１と同様にして、アジピン酸と２，６−ナフタレンジカルボン酸とのモル比が９４：６となるポリアミド樹脂（Ｃ１）を得た。得られたポリアミド樹脂（Ｃ１）を１４０℃で６時間真空乾燥を行った後、相対粘度、反応モル比の測定を行った。【００６０】
また、ポリアミド樹脂（Ａ１）をポリアミド樹脂（Ｃ１）に変更したこと以外は、実施例１０１と同様にしてフィルムを作成した。このフィルムの結晶化ピーク温度、融点、熱量Ａ、熱量Ｂ、結晶化度、降温半結晶化時間、燃料透過係数及び強度保持率を求めた。結果を表３に示す。
さらに、ポリアミド樹脂（Ａ１）をポリアミド樹脂（Ｃ１）に変更したこと及び金型内での保持時間を６秒（降温半結晶化時間の３７．５％）に変更したこと以外は、実施例１０１と同様にしてダイレクトブローボトルを製造し、燃料透過率を測定した。結果を表３に示す。【００６１】
実施例３０２
ポリアミド樹脂（Ｃ１）１００質量部に対して有機結晶化核剤（Ｍｉｌｌｉｋｅｎ社製、商品名：Ｍｉｌｌａｄ  ＮＸ８０００）０．４質量部をドライブレンドしたポリアミド樹脂組成物を用いたこと以外は、実施例３０１と同様にしてフィルムを作成した。このフィルムの結晶化ピーク温度、融点、熱量Ａ、熱量Ｂ、結晶化度、降温半結晶化時間、燃料透過係数及び強度保持率を求めた。結果を表３に示す。
また、当該ポリアミド樹脂組成物を用いたこと及び金型内での保持時間を２０秒（降温半結晶化時間の３１．３％）に変更したこと以外は、実施例３０１と同様にしてダイレクトブローボトルを製造し、燃料透過率を測定した。その結果を表３に示す。【００６２】
実施例３０３
アジピン酸（ＡＡ）の仕込み量を４．５０ｍｏｌに変更し、２，６−ナフタレンジカルボン酸（ＮＤＣＡ）の仕込み量を０．５０ｍｏｌに変更したこと以外は、実施例３０１と同様にして、アジピン酸と２，６−ナフタレンジカルボン酸とのモル比が９０：１０となるポリアミド樹脂（Ｃ２）を得た。得られたポリアミド樹脂（Ｃ２）を１４０℃で６時間真空乾燥を行った後、相対粘度、反応モル比の測定を行った。
また、ポリアミド樹脂（Ｃ１）をポリアミド樹脂（Ｃ２）に変更したこと以外は、実施例３０１と同様にしてフィルムを作成した。このフィルムの結晶化ピーク温度、融点、熱量Ａ、熱量Ｂ、結晶化度、降温半結晶化時間、燃料透過係数及び強度保持率を求めた。結果を表３に示す。
さらに、ポリアミド樹脂（Ｃ１）をポリアミド樹脂（Ｃ２）に変更したこと及び金型内での保持時間を２０秒（降温半結晶化時間の３５．７％）に変更した以外は、実施例３０１と同様にしてダイレクトブローボトルを製造し、燃料透過率を測定した。結果を表３に示す。【００６３】
比較例１０１
原料としてアジピン酸（ＡＡ）４．７０ｍｏｌ及びメタキシリレンジアミン（ＭＸＤＡ）４．６７ｍｏｌを用いたこと以外は実施例１０１と同様の方法でポリアミドＭＸＤ６であるポリアミド樹脂（Ｄ１）を得た。得られたポリアミド樹脂（Ｄ１）を１４０℃で６時間真空乾燥を行った後、相対粘度、反応モル比の測定を行った。
また、２軸押出機により、ポリアミド樹脂（Ｄ１）（結晶化促進剤の添加なし）を用いて、厚さ１００μｍのフィルムを作成した。このフィルムの結晶化ピーク温度、融点、熱量Ａ、熱量Ｂ、結晶化度、降温半結晶化時間、燃料透過係数及び強度保持率を求めた。結果を表４に示す。
さらに、金型内での保持時間を１５秒（降温半結晶化時間の４１．７％）に変更し、燃料バリア層の材料として、前記ポリアミド樹脂組成物をポリアミド樹脂（Ｄ１）（結晶化促進剤の添加なし）に変更したこと以外は、実施例１０１と同様にしてダイレクトブローボトルを製造し、燃料透過率を測定した。結果を表４に示す。【００６４】
比較例１０２
金型内での保持時間を６秒（降温半結晶化時間の１６．７％）に変更したこと以外は比較例１０１と同様にしてダイレクトブローボトルを製造し、燃料透過率を測定した。結果を表４に示す。【００６５】
比較例１０３
ポリアミド樹脂（Ｄ１）１００質量部に対して、粉状タルク（結晶化促進剤：松村産業（株）製、商品名：ＤＧ−５０００）１質量部をドライブレンドしたポリアミド樹脂組成物を用いたこと以外は、比較例１０１と同様にしてフィルムを作成した。このフィルムの結晶化ピーク温度、融点、熱量Ａ、熱量Ｂ、結晶化度、降温半結晶化時間、燃料透過係数及び強度保持率を求めた。結果を表４に示す。
さらに、当該ポリアミド樹脂組成物を用いたこと及び金型内での保持時間を５秒（降温半結晶化時間の５５．６％）に変更したこと以外は、比較例１０１と同様にしてダイレクトブローボトルを製造し、燃料透過率を測定した。結果を表４に示す。【００６６】
比較例１０４
金型内での保持時間を２秒（降温半結晶化時間の２２．２％）に変更したこと以外は比較例１０３と同様にしてダイレクトブローボトルを製造し、燃料透過率を測定した。結果を表４に示す。【００６７】
比較例１０５
アジピン酸（ＡＡ）の仕込み量を４．２５ｍｏｌに変更し、高純度イソフタル酸（ＰＩＡ  エイ・ジイ・インタナショナル・ケミカル（株）製）の仕込み量を０．７５ｍｏｌに変更したこと以外は実施例１０１と同様にして、アジピン酸と高純度イソフタル酸とのモル比が８５：１５となるポリアミド樹脂（Ａ４）を得た。得られたポリアミド樹脂（Ａ４）を１４０℃で６時間真空乾燥を行った後、相対粘度、反応モル比の測定を行った。
また、２軸押出機により、ポリアミド樹脂（Ａ４）（結晶化促進剤の添加なし）を用いて、厚さ１００μｍのフィルムを作成した。このフィルムの結晶化ピーク温度、融点、熱量Ａ、熱量Ｂ、結晶化度、降温半結晶化時間、燃料透過係数及び強度保持率を求めた。結果を表５に示す。
さらに、金型内での保持時間を２００秒（降温半結晶化時間の３１．３％）に変更し、燃料バリア層の材料として、前記ポリアミド樹脂組成物をポリアミド樹脂（Ａ４）（結晶化促進剤の添加なし）に変更したこと以外は、実施例１０１と同様にしてダイレクトブローボトルを製造し、燃料透過率を測定した。結果を表５に示す。【００６８】
比較例１０６
金型内での保持時間を１５０秒（降温半結晶化時間の２３．４％）に変更したこと以外は比較例１０５と同様にしてダイレクトブローボトルを製造し、燃料透過率を測定した。結果を表５に示す。【００６９】
比較例１０７
ポリアミド樹脂（Ａ４）１００質量部に対して、粉状タルク（結晶化促進剤：松村産業（株）製、商品名：ＤＧ−５０００）１質量部をドライブレンドしたポリアミド樹脂組成物を用いたこと以外は、比較例１０５と同様にしてフィルムを作成した。このフィルムの結晶化ピーク温度、融点、熱量Ａ、熱量Ｂ、結晶化度、降温半結晶化時間、燃料透過係数及び強度保持率を求めた。結果を表５に示す。
さらに、当該ポリアミド樹脂組成物を用いたこと及び金型内での保持時間を６０秒（降温半結晶化時間の３７．５％）に変更したこと以外は、比較例１０５と同様にしてダイレクトブローボトルを製造し、燃料透過率を測定した。結果を表５に示す。【００７０】
比較例１０８
金型内での保持時間を３０秒（降温半結晶化時間の１８．８％）に変更したこと以外は比較例１０７と同様にしてダイレクトブローボトルを製造し、燃料透過率を測定した。結果を表５に示す。【００７１】
比較例２０５
アジピン酸（ＡＡ）の仕込み量を４．２５ｍｏｌに変更し、高純度テレフタル酸（ＰＴＡ  三菱ガス化学（株）製）の仕込み量を０．７５ｍｏｌに変更したこと以外は実施例２０１と同様にして、アジピン酸と高純度テレフタル酸とのモル比が８５：１５となるポリアミド樹脂（Ｂ４）を得た。得られたポリアミド樹脂（Ｂ４）を１４０℃で６時間真空乾燥を行った後、相対粘度、反応モル比の測定を行った。
また、２軸押出機により、ポリアミド樹脂（Ｂ４）（結晶化促進剤の添加なし）を用いて、厚さ１００μｍのフィルムを作成した。このフィルムの結晶化ピーク温度、融点、熱量Ａ、熱量Ｂ、結晶化度、降温半結晶化時間、燃料透過係数及び強度保持率を求めた。結果を表６に示す。
さらに、金型内での保持時間を６５０秒（降温半結晶化時間の３０．１％）に変更し、燃料バリア層の材料として、前記ポリアミド樹脂組成物をポリアミド樹脂（Ｂ４）（結晶化促進剤の添加なし）に変更したこと以外は、実施例２０１と同様にしてダイレクトブローボトルを製造し、燃料透過率を測定した。結果を表６に示す。【００７２】
比較例２０６
金型内での保持時間を３００秒（降温半結晶化時間の１３．９％）に変更したこと以外は比較例２０５と同様にしてダイレクトブローボトルを製造し、燃料透過率を測定した。結果を表６に示す。【００７３】
比較例２０７
ポリアミド樹脂（Ｂ４）１００質量部に対して、粉状タルク（結晶化促進剤：松村産業（株）製、商品名：ＤＧ−５０００）１質量部をドライブレンドしたポリアミド樹脂組成物を用いたこと以外は、比較例２０５と同様にしてフィルムを作成した。このフィルムの結晶化ピーク温度、融点、熱量Ａ、熱量Ｂ、結晶化度、降温半結晶化時間、燃料透過係数及び強度保持率を求めた。結果を表６に示す。
さらに、当該ポリアミド樹脂組成物を用いたこと及び金型内での保持時間を１７０秒（降温半結晶化時間の３１．５％）に変更したこと以外は、比較例２０５と同様にしてダイレクトブローボトルを製造し、燃料透過率を測定した。結果を表６に示す。【００７４】
比較例２０８
金型内での保持時間を１００秒（降温半結晶化時間の１８．５％）に変更したこと以外は比較例２０７と同様にしてダイレクトブローボトルを製造し、燃料透過率を測定した。結果を表６に示す。【００７５】
比較例３０５
アジピン酸（ＡＡ）の仕込み量を４．０ｍｏｌに変更し、２，６−ナフタレンジカルボン酸（ＮＤＣＡ  三菱ガス化学（株）製）の仕込み量を１．０ｍｏｌに変更したこと以外は実施例３０１と同様にして、アジピン酸と２，６−ナフタレンジカルボン酸とのモル比が８０：２０となるポリアミド樹脂（Ｃ４）を得た。得られたポリアミド樹脂（Ｃ４）を１４０℃で６時間真空乾燥を行った後、相対粘度、反応モル比の測定を行った。
また、２軸押出機により、ポリアミド樹脂（Ｃ４）（結晶化促進剤の添加なし）を用いて、厚さ１００μｍのフィルムを作成した。このフィルムの結晶化ピーク温度、融点、熱量Ａ、熱量Ｂ、結晶化度、降温半結晶化時間、燃料透過係数及び強度保持率を求めた。結果を表７に示す。
さらに、金型内での保持時間を１５０秒（降温半結晶化時間の３７．５％）に変更し、燃料バリア層の材料として、前記ポリアミド樹脂組成物をポリアミド樹脂（Ｃ４）（結晶化促進剤の添加なし）に変更したこと以外は、実施例３０１と同様にしてダイレクトブローボトルを製造し、燃料透過率を測定した。結果を表７に示す。【００７６】
比較例３０６
金型内での保持時間を１００秒（降温半結晶化時間の２５．０％）に変更したこと以外は比較例３０５と同様にしてダイレクトブローボトルを製造し、燃料透過率を測定した。結果を表７に示す。【００７７】
比較例３０７
ポリアミド樹脂（Ｃ４）の１００質量部に対して、粉状タルク（結晶化促進剤：松村産業（株）製、商品名：ＤＧ−５０００）１質量部をドライブレンドしたポリアミド樹脂組成物を用いたこと以外は、比較例３０５と同様にしてフィルムを作成した。このフィルムの結晶化ピーク温度、融点、熱量Ａ、熱量Ｂ、結晶化度、降温半結晶化時間、燃料透過係数及び強度保持率を求めた。結果を表７に示す。
さらに、当該ポリアミド樹脂組成物を用いたこと及び金型内での保持時間を４０秒（降温半結晶化時間の４０．０％）に変更したこと以外は、比較例３０５と同様にしてダイレクトブローボトルを製造し、燃料透過率を測定した。結果を表７に示す。【００７８】
比較例３０８
金型内での保持時間を２０秒（降温半結晶化時間の２０．０％）に変更したこと以外は比較例３０７と同様にしてダイレクトブローボトルを製造し、燃料透過率を測定した。結果を表７に示す。【００７９】
比較例１０９
２軸押出機により、ポリアミド樹脂（Ａ１）（結晶化促進剤の添加なし）を用いて、厚さ１００μｍのフィルムを作成した。このフィルムの結晶化ピーク温度、融点、熱量Ａ、熱量Ｂ、結晶化度、降温半結晶化時間、燃料透過係数及び強度保持率を求めた。結果を表８に示す。
さらに、金型内での保持時間を２５秒（降温半結晶化時間の３２．９％）に変更し、燃料バリア層の材料として、前記ポリアミド樹脂組成物をポリアミド樹脂（Ａ１）（結晶化促進剤の添加なし）に変更したこと以外は、実施例１０１と同様にしてダイレクトブローボトルを製造し、燃料透過率を測定した。結果を表８に示す。【００８０】
比較例１１０
金型内での保持時間を１５秒（降温半結晶化時間の１９．７％）に変更したこと以外は比較例１０９と同様にしてダイレクトブローボトルを製造し、燃料透過率を測定した。結果を表８に示す。【００８１】
比較例１１１
金型内での保持時間を３秒（降温半結晶化時間の１５．８％）に変更したこと以外は実施例１０１と同様にしてダイレクトブローボトルを製造し、燃料透過率を測定した。結果を表８に示す。【００８２】
比較例１１２
金型温度を６５℃に変更したこと以外は実施例１０２と同様にしてダイレクトブローボトルを製造し、燃料透過率を測定した。結果を表８に示す。【００８３】
比較例１１３
金型内での保持時間を１００秒（降温半結晶化時間の１３３％）に変更し、金型温度を６５℃に変更したこと以外は実施例１０２と同様にしてダイレクトブローボトルを製造し、燃料透過率を測定した。結果を表８に示す。【００８４】
比較例２０９
２軸押出機により、ポリアミド樹脂（Ｂ１）（結晶化促進剤の添加なし）を用いて、厚さ１００μｍのフィルムを作成した。このフィルムの結晶化ピーク温度、融点、熱量Ａ、熱量Ｂ、結晶化度、降温半結晶化時間、燃料透過係数及び強度保持率を求めた。結果を表９に示す。
さらに、金型内での保持時間を３０秒（降温半結晶化時間の３１．３％）に変更し、燃料バリア層の材料として、前記ポリアミド樹脂組成物をポリアミド樹脂（Ｂ１）（結晶化促進剤の添加なし）に変更したこと以外は、実施例２０１と同様にしてダイレクトブローボトルを製造し、燃料透過率を測定した。結果を表９に示す。【００８５】
比較例２１０
金型内での保持時間を１０秒（降温半結晶化時間の１０．４％）に変更したこと以外は比較例２０９と同様にしてダイレクトブローボトルを製造し、燃料透過率を測定した。結果を表９に示す。【００８６】
比較例２１１
金型内での保持時間を５秒（降温半結晶化時間の２０．０％）に変更したこと以外は実施例２０１と同様にしてダイレクトブローボトルを製造し、燃料透過率を測定した。結果を表９に示す。【００８７】
比較例３０９
２軸押出機により、ポリアミド樹脂（Ｃ１）（結晶化促進剤の添加なし）を用いて、厚さ１００μｍのフィルムを作成した。このフィルムの結晶化ピーク温度、融点、熱量Ａ、熱量Ｂ、結晶化度、降温半結晶化時間、燃料透過係数及び強度保持率を求めた。結果を表１０に示す。
さらに、金型内での保持時間を２０秒（降温半結晶化時間の３１．３％）に変更し、燃料バリア層の材料として、前記ポリアミド樹脂組成物をポリアミド樹脂（Ｃ１）（結晶化促進剤の添加なし）に変更したこと以外は、実施例３０１と同様にしてダイレクトブローボトルを製造し、燃料透過率を測定した。結果を表１０に示す。【００８８】
比較例３１０
金型内での保持時間を１５秒（降温半結晶化時間の２３．４％）に変更したこと以外は比較例３０９と同様にしてダイレクトブローボトルを製造し、燃料透過率を測定した。結果を表１０に示す。【００８９】
比較例３１１
金型内での保持時間を３秒（降温半結晶化時間の１８．８％）に変更したこと以外は実施例３０１と同様にしてダイレクトブローボトルを製造し、燃料透過率を測定した。結果を表１０に示す。【００９０】
【表１】
0005605362.tif 000002
【００９１】
【表２】
0005605362.tif 000003
【００９２】
【表３】
0005605362.tif 000004
【００９３】
【表４】
0005605362.tif 000005
【００９４】
【表５】
0005605362.tif 000006
【００９５】
【表６】
0005605362.tif 000007
【００９６】
【表７】
0005605362.tif 000008
【００９７】
【表８】
0005605362.tif 000009
【００９８】
【表９】
0005605362.tif 000010
【００９９】
【表１０】
0005605362.tif 000011
【０１００】
これらの結果から、実施例１０１〜１０７、２０１〜２０３及び３０１〜３０３では、結晶化度が５〜１５％である高結晶化度のポリアミド樹脂組成物が得られ、このポリアミド樹脂組成物からなるフィルムは、燃料透過係数が０．３〜０．７ｇ・ｍｍ／（ｍ2・ｄａｙ）、強度保持率が９２〜９７％であり、耐エタノール性及び燃料バリア性に優れていることがわかった。また、このポリアミド樹脂組成物を燃料バリア層として用いた容器では、燃料透過率が１．４〜１．８ｇ／（ｂｏｔｔｌｅ・ｄａｙ）と優れているものであった。【０１０１】
これに対し、比較例１０１〜１０４では、結晶化度が１３〜１７％である高結晶化度のポリアミド樹脂組成物が得られたが、芳香族ジカルボン酸を含んでいないので、該ポリアミド樹脂組成物からなるフィルムの燃料透過係数が０．８〜０．９ｇ・ｍｍ／（ｍ2・ｄａｙ）、強度保持率が８２〜８５％と劣っていた。また、このポリアミド樹脂組成物を燃料バリア層として用いた容器では、燃料透過率が２．７〜３．２ｇ／（ｂｏｔｔｌｅ・ｄａｙ）と劣っていた。【０１０２】
また、比較例１０５〜１０８、２０５〜２０８及び３０５〜３０８では、芳香族ジカルボン酸の含有量が多いので、結晶化度が０．５〜３％である低結晶化度のポリアミド樹脂組成物しか得られず、該ポリアミド樹脂組成物からなるフィルムの燃料透過係数が１．１〜１．２ｇ・ｍｍ／（ｍ2・ｄａｙ）、強度保持率が８０〜８３％と劣っていた。また、このポリアミド樹脂組成物を燃料バリア層として用いた容器では、燃料透過率が３．７〜４．０ｇ／（ｂｏｔｔｌｅ・ｄａｙ）と劣っていた。【０１０３】
さらに、比較例１０９、１１０、２０９、２１０、３０９及び３１０では、結晶化促進剤を含有していなくても、結晶化度が５〜７％の結晶化度のポリアミド樹脂組成物が得られたが、該ポリアミド樹脂組成物からなるフィルムの燃料透過係数が０．６〜０．７ｇ・ｍｍ／（ｍ2・ｄａｙ）、強度保持率が８８〜９０％と実施例１０１〜１０３、２０１〜２０３及び３０１〜３０３よりやや劣っており、このポリアミド樹脂組成物を燃料バリア層として用いた容器では、燃料透過率が２．２〜２．５ｇ／（ｂｏｔｔｌｅ・ｄａｙ）と劣っていた。【０１０４】
さらにまた、比較例１１１、２１１及び３１１は、それぞれ実施例１０１、２０１及び３０１と同じポリアミド樹脂組成物を用いたものであるが、金型内での保持時間を降温半結晶化時間の３０％未満に変更して得られた容器は、燃料透過率が２．０〜２．１ｇ／（ｂｏｔｔｌｅ・ｄａｙ）と劣っていた。【０１０５】
さらにまた、比較例１１２及び１１３は、実施例１０２と同じポリアミド樹脂組成物を用いたものであるが、金型温度を６５℃に変更して得られた容器は、金型内での保持時間を降温半結晶化時間の３０％以上であっても、燃料透過率が２．４〜２．７ｇ／（ｂｏｔｔｌｅ・ｄａｙ）と劣っており、さらに容器の収縮等も大きく、寸法精度が劣っていた。
【産業上の利用可能性】
【０１０６】
本発明の方法によって製造された容器は、耐エタノール性及び燃料バリア性に優れており、自動車のエンジン回りの燃料チューブ、燃料タンクや、ボート、スノーモービル、芝刈機等の小型のエンジンを積んだ機械の燃料タンク等へ好適に利用することが可能である。